БИЯДЕРНОЕ КООРДИНАЦИОННОЕ СОЕДИНЕНИЕ [N,N'-БИС(САЛИЦИЛИДЕН)ИМИНОДИАЦЕТАТОДИГИДРАЗИНАТО(-4)]БИС(ПИРИДИН)ДИМЕДЬ(+2)
BINUCLEAR COMPLEX COMPOUND [N,N'-BIS(SALICYLIDENE)IMINODIACETATODIHYDRAZINATO(-4)]BIS(PYRIDINE)DIMED(+2)

Техническое решение относится к области координационных соединений металлов, в частности биядерных комплексов меди(II). Соединения этого типа являются перспективными при конструировании новых магнитных и оптических материалов, каталитических систем, низкомолекулярных моделей металлоферментов и т.д.
Известны биядерные спейсерированные комплексы меди(II) с биссалицилиденгидразонами насыщенных дикарбоновых кислот (Ларин Г.М. Обменные взаимодействия в биядерных комплексах меди(II) с ацилдигидразонами предельных дикарбоновых кислот / Г.М. Ларин, В.В. Минин, В.Ф. Шульгин // Успехи химии. - 2008. - Т. 77, №5. - С. 477-491).
Недостатком аналога является отсутствие донорных атомов в углеводородном спейсере, что ограничивает возможности для синтеза на его основе полиядерных координационных соединений.
В качестве прототипа выбрано координационное соединение меди(II) с салицилиденгидразоном глутаровой кислоты (n=3) (Ларин Г.М. Структура и спектр ЭПР биядерного комплекса меди(II) с бис(салицилиден)гидразоном глутаровой кислоты / Г.М. Ларин, В.Ф. Шульгин, Е.А. Сарнит // Журнал неорганической химии. - 2000. - Т. 45, №6. - С. 1010-1015).
Недостатком прототипа является отсутствие донорных атомов в углеводородном спейсере, что ограничивает возможности для синтеза на его основе полиядерных координационных соединений.
Задачей изобретения является разработка биядерного координационного соединения [N,N'-бис(салицилиден)иминодиацетатодигидразинато(-4)]бис(пиридин)димедь(+2), включающего атом азота в полиметиленовый спейсер.
Сущность изобретения характеризуется тем, что предлагается биядерное координационное соединение [N,N'-бис-(салицилиден)иминодиацетатодигидразинато(-4)] бис(пиридин)димедь(+2) формулы:
Спейсерированное биядерное координационное соединение меди(II) с салицилиденгидразоном иминодиуксусной кислоты получают следующим образом.
К суспензии 5 ммоль гидразида иминодиуксусной кислоты в 30 мл метанола добавили 11 ммоль салицилового альдегида. Реакционную смесь кипятили при перемешивании на магнитной мешалке в течение 2 часов. Выпавшему осадку дали остыть и оставили на 12 часов. К полученной суспензии добавили 2,0 г моногидрата ацетата меди(II) и кипятили при перемешивании. Через 12 часов образовался темно-зеленый осадок, который был отфильтрован и высушен на воздухе. Полученное соединение растворили в минимальном количестве пиридина, раствор вылили в воду (200 мл). Через 24 часа образовавшийся осадок отфильтровали, промыли небольшим количеством спирта и воды, затем высушили на воздухе до постоянной массы. Выход комплекса составляет 85% от теоретически возможного.
18
15
5
4
2
3
Брутто-формула: CHNOCu·2Py·2CHOH.
Данные элементного анализа.
Найдено, мас.%: С 50,55; Н 4,16; N 13,59.
30
23
7
6
2
CHNOCu
Рассчитано, мас.%: С 51,18; Н 3,27; N 13,93.
По сравнению с исследованными ранее спейсерироваными биядерными комплексами меди(II) с биссалицилиденгидразонами насыщенных дикарбоновых кислот предлагаемое соединение может быть использовано при синтезе комплексных соединений более высокой ядерности.